FR 2318126 A1 19770211 FR 7522483 A 19750718 La présente invention vise un procédé de fabrication d'un béton cellulaire. L'un des buts de l'invention est de réaliser un béton moins onéreux que les bétons classiques et qui, tout en présentant une bonne résistance, soit léger et en même temps ait des qualités d'isolation thermique et acoustique très supérieures aux bétons habituels. Le procédé objet de la présente invention consiste à mélanger à du ciment, du sable et des billes de polystirène expansé, à brasser l'ensemble avec de l'eau et à couler ledit mélange. On conçoit que les billes de polystirène expansé ménageront dans le béton des cellules qui augmenteront les qualités d'isolation acoustique et thermique, le béton étant particulièrement léger tout en conservant une bonne résistance mécanique. De préférence, on utilise du ciment CPA 250/315, du sable de ponce volcanique présentant des grains d'une dimension de l'ordre de 0,5 à lmm et des billes de-polystirène expansé présentant un diamètre de l'ordre de 2 à 3 mm. Afin d'augmenter la compacité du béton, son imperméabilité et sa résistance mécanique, on peut procéder à un vibrage mélange après la coulée. Suivant une caractéristique particulière, du procédé, pour l'obtention d'un mètre cube de béton, on utilise les proportions suivantes Ciment CPA 250/315 500 kg Sable de ponce volcanique 250 kg Billes de polystirène expansé 830 litres Eau 830 litres. La présente invention vise également un procédé de fabrication d'éléments de construction tels que des panneaux, des poutres, des piliers et analogues qui consiste à mélanger du ci ment, -du sable, des billes de polystirène expansé et de liteau, à brasser l'ensemble durant un laps de temps de l'ordre de deux à quatre minutes, à couler le mélange dans un moule, à vibrer le mélange dans le moule, à démouler l'élément après uh laps de temps de l'ordre de douze heures, à stocker celui-ci dans un endroit aéré durant plusieurs semaines et à l'arroser régulièrement durant son stockage. Suivant une autre caractéristique, pour obtenir une face lisse et finie de l'élément de construction, on dépose dans le moule avant la coulée du béton cellulaire, un mortier légèrement humidifié. Enfin, l'invention concerne également les éléments de construction tels que ci-dessus défini. 1,'invention va maintenant être décrite avec plus de détails en se référant à un mode de mise en oeuvre particulier donné à titre d'exemple seulement et représenté aux figures an nexées Eig. 1 est une vue en perspective d'un panneau obtenu selon le procédé objet de la présente invention, Ftig. 2 est une vue en coupe, à plus grande échelle, suivant la ligne II-II de la figure t. Aux figures, on a représenté un panneau 1 de forme générale parallélépipèdique dont les deux grands cités 4 et 5 comportent respectivement des gorges 2 et 3. Le panneau 1 est pourvu de trois conduits 6 qui sont parallèles entre eux et perpendiculaires aux grands côtés 4 et 5. Un tel panneau 1 est obtenu par la coulée, dans un moule correspondant, d'un béton constitué de ciment CPA 2501315, de sable de ponce volcanique, de billes de polystirène expansé et d'eau, ces divers éléments étant mélangés dans une bétonnière durant deux à trois minutes avant d'entre coulés dans le moule sur le fond duquel on a, au préalable, déposé un mortier légèrement humidifié composé de ciment et de sable madréporique riche en calcaire. Comme on le voit à la figure 2, compte tenu du volume important de billes 7 de polystirène expansé, celles-ci forment dans la masse un nombre très important de cellules. Après la coulée dans le moule, on procède à un vibrage pour augmenter la compacité du béton et on arase avec une règle métallique la surface supérieure. Environ après douze heures, on peut procéder au démoulage et stocker le panneau dans un endroit aeré en prenant soin de l'arroser régulièrement. Après trois semaines environ, le panneau peut être utilisé. Le panneau grace aux conduits 6 qui sont ménagés, peut facilement être manutentionné et être assemblé avec d'autres panneaux similaires, tandis que les gorges 2 et 3 forment avec d'autres panneaux adjacents des cavités destinées à être remplies d'un liant pour assurer 1'assemblage définitif des panneaux entre eux. On peut, si on le désire, au moment du moulage, inclure des fers d'armature dans le panneau 1. Bien entendu, l'invention n'est pas limitée au mode de réalisation qui vient d'être décrit et représenté, on pourra y apporter de nombreuses modifications de détails, sans sortir, pour cela, du cadre de l'invention. REVENDICATIONS 10 - Procédé de fabrication de béton cellulaire caractérisé en ce qu'il consiste à mélanger à du ciment, du sable, et des billes de polystirène expanse, à brasser l'ensemble avec de l'eau et à couler ledit mélange. 20 - Procédé de fabrication de béton cellulaire selon la revendication 1, caractérisé en ce qu'on utilise du ciment CPA 250/315. 30 - Procédé de fabrication de béton cellulaire selon la revendication 1, caractérisé en ce qu'on utilise du sable de ponce volcanique présentant des grains d'une dimension de l'ordre de 0,5 à tmm. 4' - Procédé de fabrication de béton cellulaire selon la revendication 1, caractérisé en ce qu'on utilise des billes de polystirène expansé présentant un diamètre de l'ordre de 2 à 3mm. 50 - Procédé de fabrication de béton cellulaire selon la revendication 1, caractérisé en ce qu'on procède à un vibrage du mélange. 60 - Procédé de fabrication de béton cellulaire selon la revendication 1, caractérisé en ce que pour l'obtention d'un mètre cube de béton, on utilise les proportions suivantes ciment CPA 250/315 500 kg sable de ponce volcanique 250 kg billes de polystirène expansé 830 litres Eau 830 litres. 70 - Procédé de fabrication d'éléments de construction tels que panneaux, piliers, poutres et analogues, selon la revendication i caractérisé en ce qu'il consiste à mélanger du ciment, du sable, des billes de polystirène expansé et de l'eau, à brasser l'ensemble durant un laps de temps de l'ordre de deux à quatre minutes, à couler le mélange dans un moule, à vibrer le mélange dans le moule, à démouler l'élément après un laps de temps de l'ordre de douze heures, à stocker celui-ci dans un eddroit aéré durant plusieurs semaines et à l'arroser régulièrement durant son stockage. 80 - Procédé de fabrication d'éléments de construction selon la revendication 7, caractérisé en ce qu'on dépose dans le moule avant la coulée du béton cellulaire, un mortier légèrement humidifié. 90 - Eléments de construction tels que panneaux, poutres, piliers et analogues réalisés suivant le procédé selon l'une quelconque des revendications 1 à 8.